(57)【要約】  本発明の感光性フィルムは、支持フィルム１上に感光性樹脂層３０を備える感光性フィルムであって、前記感光性樹脂層３０は、前記支持フィルム１の一面と対向する対向面を有する対向感光性樹脂層２と、前記感光性樹脂層３０における前記対向面と反対側の反対面Ｆ２を有する反対感光性樹脂層３とを含む２層以上の層を積層してなるものであり、前記感光性樹脂層３０上には保護フィルムを有さず、ロール状に巻き取り可能であることを特徴とするものである。【特許請求の範囲】
【請求項１】
支持フィルム上に感光性樹脂層を備える感光性フィルムであって、
前記感光性樹脂層は、前記支持フィルムの一面と対向する対向面を有する対向感光性樹脂層と、前記感光性樹脂層における前記対向面と反対側の反対面を有する反対感光性樹脂層とを含む２層以上の層を積層してなるものであり、
前記感光性樹脂層上には保護フィルムを有さず、
ロール状に巻き取り可能である、感光性フィルム。
【請求項２】
前記支持フィルムの前記一面と前記対向感光性樹脂層の前記対向面とが接しており、
前記支持フィルムの前記一面と前記対向感光性樹脂層の前記対向面との間の接着力ＰＵ（単位：Ｎ／ｍ）、及び、前記支持フィルムにおける前記一面と反対側の反対支持面と、前記反対感光性樹脂層の前記反対面との間の接着力ＰＴ（単位：Ｎ／ｍ）が、下記式（１）で表される条件を満たす、請求項１に記載の感光性フィルム。
１．５≦（ＰＵ／ＰＴ）≦１０．０    （１）
【請求項３】
前記対向感光性樹脂層と前記反対感光性樹脂層とがそれぞれバインダーポリマーを含有しており、
前記反対感光性樹脂層に含有されるバインダーポリマーが、前記対向感光性樹脂層に含有されるバインダーポリマーよりも高いガラス転移温度（Ｔｇ）を有するものである、請求項１又は２に記載の感光性フィルム。
【請求項４】
前記対向感光性樹脂層と前記反対感光性樹脂層とがそれぞれバインダーポリマーを含有しており、
前記反対感光性樹脂層に含有される前記バインダーポリマーが、スチレン又はスチレン誘導体を共重合成分として含むものである、請求項１〜３のいずれか一項に記載の感光性フィルム。
【請求項５】
前記対向感光性樹脂層と前記反対感光性樹脂層とがそれぞれバインダーポリマーを含有しており、
前記反対感光性樹脂層に含有される前記バインダーポリマーが、前記対向感光性樹脂層に含有される前記バインダーポリマーよりも小さな重量平均分子量を有するものである、請求項１〜４のいずれか一項に記載の感光性フィルム。
【請求項６】
前記支持フィルムが単層の又は複数の層を積層してなるものである、請求項１〜５のいずれか一項に記載の感光性フィルム。
【請求項７】
前記支持フィルムの両面が３０００ｎｍ以下の最大表面粗さを有する、請求項１〜６のいずれか一項に記載の感光性フィルム。
【請求項８】
前記感光性樹脂層を構成するそれぞれの前記層の膜厚が１〜７５μｍである、請求項１〜７のいずれか一項に記載の感光性フィルム。
【請求項９】
前記感光性樹脂層を構成する２層以上の層は、多層塗工又は多層押出成形により同時に得られるものである、請求項１〜８のいずれか一項に記載の感光性フィルム。
【請求項１０】
請求項１〜９のいずれか一項に記載の感光性フィルムを積層してなる感光性フィルム積層体。
【請求項１１】
請求項１〜９のいずれか一項に記載の感光性フィルムを巻芯にロール状に巻き取ってなる感光性フィルムロール。
【請求項１２】
前記感光性フィルムロールにおける前記感光性樹脂層を、ラミネート温度１１０℃、圧力０．３ＭＰａ、ラミネート速度３ｍ／分の条件で銅張り積層板上にラミネートした後、３０分以内に前記感光性樹脂層の全面に１００ｍＪ／ｃｍ２以上の活性光線を照射した場合において、光硬化した感光性樹脂層と前記銅張り積層板表面との間に発生する直径８０μｍ以上のエアボイド数が１０個／ｍ２以下である、請求項１１に記載の感光性フィルムロール。
【請求項１３】
前記感光性樹脂層を構成する前記層の数が２〜８である、請求項１１又は１２に記載の感光性フィルムロール。
【発明の詳細な説明】
【技術分野】
【０００１】
本発明は、感光性フィルム、感光性フィルム積層体及び感光性フィルムロールに関する。
【背景技術】
【０００２】
従来プリント配線板の製造分野において、エッチング、めっき等に用いられるレジスト材料としては、感光性樹脂組成物およびそれに支持体（支持フィルム）と保護フィルムを用いて得られる感光性フィルムが広く用いられている。【０００３】
プリント配線板は、感光性フィルムを銅基板上にラミネートして、パターン露光した後、硬化部分を現像液で除去し、エッチング又はめっき処理を施して、パターンを形成させた後、硬化部分を基板上から剥離除去する方法によって製造されている。【０００４】
従来、感光性フィルムは支持フィルム、感光性樹脂層及び保護フィルムの三層構造や、あるいは、シリコン系もしくは非シリコン系の離型処理を施した支持フィルムと感光性樹脂層との二層構造が知られている（特許文献１〜５参照）。【０００５】
また、従来、感光性フィルムは、透明な支持フィルム上に感光性樹脂組成物を塗布、乾燥して感光性樹脂層を形成したものと、保護フィルムとを貼り合わせたサンドイッチ構造のものであった。通常、この感光性フィルムの長尺物は、紙管、木管、プラスチック管等の芯に巻き取った捲回物の形として保管、輸送などの取り扱いがなされている。【０００６】
この感光性フィルムは、プリント配線板製造や、金属精密加工の分野で、微細な回路を形成するために用いられており、その使用方法としては、以下の方法が一般的である。まず、感光性フィルムの保護フィルムをはく離した後、感光性樹脂層が基材に直接触れるよう圧着（ラミネート）する。次に、支持フィルム上に、パターニングされたネガフィルムを密着させ、活性光線（紫外線を用いることが多い）を照射（露光）する。次いで、有機溶剤又はアルカリ水溶液を噴霧し、不要部分を除去することでレジストパターンを形成（現像）し、その後、塩化第二銅水溶液などを用いてエッチングする。【０００７】
ここで、感光性フィルムの支持フィルムとしては、一般的にＰＥＴ（ポリエチレンテレフタレート）フィルム等のポリエステルフィルムが用いられ、保護フィルムとしてはＰＥ（ポリエチレン）フィルム等のポリオレフィンフィルムが用いられている。【０００８】
【特許文献１】特開平０９−２３０５８０号公報
【特許文献２】特開平１１−２３７７３２号公報
【特許文献３】特開２００３−１９５４９１号公報
【特許文献４】特開２００３−１９５４９２号公報
【特許文献５】特開平０６−２３６０２６号公報
【発明の開示】
【発明が解決しようとする課題】
【０００９】
しかしながら、通常、保護フィルムは、ラミネート時に除去されるので、使用に際しては不要のものであり、ゴミとしての処理問題が生じる。さらに、保護フィルムの使用は、感光性フィルムの製造コストを高める要因にもなる。【００１０】
また、保護フィルムとして用いられるポリオレフィンフィルムは、原材料を熱溶融し、混練、押出し、２軸延伸又はキャスティング法によって製造されている。そして、一般的にポリオレフィンフィルム等の保護フィルム中には、フィッシュアイと呼ばれる未溶解及び熱劣化物が含まれる。フッシュアイの大きさは一般的に直径（φ）が３０〜６００μｍであり、フィルム表面から２〜４０μｍの高さで突き出ている。そのため、このフィッシュアイの凸部が感光性樹脂層に転写されて感光性樹脂層に凹みを生じ、ラミネート後の基板上にエアーボイドを生じることとなる。このエアーボイドは、感光性樹脂層の膜厚と相関し、感光性樹脂層の膜厚が薄いほど発生しやすく、次工程である露光、現像、エッチングの像形成において、パターン欠けや断線の原因となる。【００１１】
上記のように、保護フィルムの使用は種々の問題を誘発する要因となり、保護フィルムを有さない保護フィルムレス型の感光性フィルムが望まれている。また、廃棄物による環境問題や、感光性フィルムのコスト削減等の要求から、機能面で割愛可能な保護フィルムを使用しないで済む感光性フィルムが強く望まれている。【００１２】
このような保護フィルムレス型感光性フィルムとしては、上述のように、シリコン系もしくは非シリコン系の離型処理を施した支持フィルムと感光性樹脂層との二層構造のものが知られている。これらの感光性フィルムを捲回または積み重ねた場合、感光性樹脂層同士は離型層を介して積層されるため、感光性樹脂積層体同士が付着することなく、使用時の取り扱いが容易になる。しかしながら、離型処理を施した支持フィルムを用いた感光性フィルムを、離型層と感光性樹脂層とが接触した状態で保管した場合、離型層に含まれる成分が感光性樹脂層に移行（マイグレーション）するため、レジストパターンの密着性が低下するという問題が生じる。また、離型層として用いる材料が高コストであるため、感光性フィルム全体のコストも高くなるという問題があった。【００１３】
本発明の目的は、このような保護フィルムや離型処理済み支持フィルムを使用しないで済む保護フィルムレス型の感光性フィルムを提供することである。
【課題を解決するための手段】
【００１４】
上記目的を達成するために、本発明は、［１］支持フィルム上に感光性樹脂層を備える感光性フィルムであって、前記感光性樹脂層は、前記支持フィルムの一面と対向する対向面を有する対向感光性樹脂層と、前記感光性樹脂層における前記対向面と反対側の反対面を有する反対感光性樹脂層とを含む２層以上の層を積層してなるものであり、前記感光性樹脂層上には保護フィルムを有さず、ロール状に巻き取り可能である、感光性フィルムを提供する。【００１５】
ここで、上記「保護フィルム」とは、感光性フィルムの保管時に感光性樹脂層を保護するためのものであり、一般的にポリエチレン、ポリプロピレン等のポリオレフィンフィルム等からなるフィルムが用いられる。【００１６】
また、本発明の感光性フィルムは、該感光性フィルムの一方の面が上記感光性樹脂層の面となっていることが好ましい。すなわち、感光性フィルムにおいて上記支持フィルムから最も遠い側に配置される層が上記反対感光性樹脂層となっていることが好ましい。【００１７】
また、本発明は、［２］前記支持フィルムの前記一面と前記対向感光性樹脂層の前記対向面とが接しており、前記支持フィルムの前記一面と前記対向感光性樹脂層の前記対向面との間の接着力ＰＵ（単位：Ｎ／ｍ）、及び、前記支持フィルムにおける前記一面と反対側の反対支持面と、前記反対感光性樹脂層の前記反対面との間の接着力ＰＴ（単位：Ｎ／ｍ）が、下記式（１）で表される条件を満たす、上記［１］に記載の感光性フィルムを提供する。
１．５≦（ＰＵ／ＰＴ）≦１０．０    （１）【００１８】
また、本発明は、［３］前記対向感光性樹脂層と前記反対感光性樹脂層とがそれぞれバインダーポリマーを含有しており、前記反対感光性樹脂層に含有されるバインダーポリマーが、前記対向感光性樹脂層に含有されるバインダーポリマーよりも高いガラス転移温度（Ｔｇ）を有するものである、上記［１］又は［２］に記載の感光性フィルムを提供する。【００１９】
また、本発明は、［４］前記対向感光性樹脂層と前記反対感光性樹脂層とがそれぞれバインダーポリマーを含有しており、前記反対感光性樹脂層に含有される前記バインダーポリマーが、スチレン又はスチレン誘導体を共重合成分として含むものである、上記［１］〜［３］に記載の感光性フィルムを提供する。【００２０】
また、本発明は、［５］前記対向感光性樹脂層と前記反対感光性樹脂層とがそれぞれバインダーポリマーを含有しており、前記反対感光性樹脂層に含有される前記バインダーポリマーが、前記対向感光性樹脂層に含有される前記バインダーポリマーよりも小さな重量平均分子量を有するものである、上記［１］〜［４］のいずれかに記載の感光性フィルムを提供する。【００２１】
また、本発明は、［６］前記支持フィルムが単層の又は複数の層を積層してなるものである、上記［１］〜［５］のいずれかに記載の感光性フィルムを提供する。【００２２】
また、本発明は、［７］前記支持フィルムの両面が３０００ｎｍ以下の最大表面粗さを有する、上記［１］〜［６］のいずれかに記載の感光性フィルムを提供する。【００２３】
また、本発明は、［８］前記感光性樹脂層を構成するそれぞれの前記層の膜厚が１〜７５μｍである、上記［１］〜［７］のいずれかに記載の感光性フィルムを提供する。【００２４】
また、本発明は、［９］前記感光性樹脂層を構成する２層以上の層は、多層塗工又は多層押出成形により同時に得られるものである、上記［１］〜［８］のいずれかに記載の感光性フィルムを提供する。【００２５】
また、本発明は、［１０］上記［１］〜［９］のいずれかに記載の感光性フィルムを積層してなる感光性フィルム積層体を提供する。【００２６】
また、本発明は、［１１］上記［１］〜［９］のいずれかに記載の感光性フィルムを巻芯にロール状に巻き取ってなる感光性フィルムロールを提供する。【００２７】
また、本発明は、［１２］前記感光性フィルムロールにおける前記感光性樹脂層を、ラミネート温度１１０℃、圧力０．３ＭＰａ、ラミネート速度３ｍ／分の条件で銅張り積層板上にラミネートした後、３０分以内に前記感光性樹脂層の全面に１００ｍＪ／ｃｍ２以上の活性光線を照射した場合において、光硬化した感光性樹脂層と前記銅張り積層板表面との間に発生する直径８０μｍ以上のエアボイド数が１０個／ｍ２以下である、上記［１１］に記載の感光性フィルムロールを提供する。【００２８】
また、本発明は、［１３］前記感光性樹脂層を構成する前記層の数が２〜８である、上記［１１］又は［１２］のいずれかに記載の感光性フィルムロールを提供する。
【発明の効果】
【００２９】
本発明の感光性フィルムにより、従来の感光性フィルムでは成し得なかった特性を有し、且つ保護フィルムレス型の感光性フィルムを形成することができた。そして、保護フィルムレス型にすることにより、基板へのラミネート時のエアーボイド発生やゴミの排出を低減することができる。また、感光性フィルムロール品において、巻き径を変えずに同質量でより長い製品を巻く事ができるため、ラミネート装置への感光性フィルムの取り付け作業の回数が減り、調整等によるロスが減り、歩留まりや生産性を向上させることができる。
【図面の簡単な説明】
【００３０】
【図１】左図は積層状態も併せて示した本発明のフィルムロール状の感光性フィルムの断面図であり、右図は積層部分の拡大図である。
【図２】本発明の保護フィルムレス型感光性フィルムの好適な一実施形態を示す模式断面図である。
【図３】図２の感光性フィルムをロール状に巻き取った際の模式図である。
【図４】本発明の保護フィルムレス型感光性フィルムの他の好適な一実施形態を示す模式断面図である。
【図５】支持フィルムの例を示す模式断面図である。
【図６】試験フィルムの接着力を測定する装置及び測定方法を示す概略図（縦断面図）である。
【図７】接着力測定用試験片の調製手順を示す模式図（平面図）である。
【図８】三連穴（大）：φ６ｍｍの連続穴である。
【図９】三連穴（小）：φ３ｍｍの連続穴である。
【符号の説明】
【００３１】
１…支持フィルム、２…第一感光性樹脂層、３…第二感光性樹脂層、４…ＰＥＴフィルム（支持フィルム）、５…銅張り積層板、６…昇降テーブル、７…荷重、８…留め金、９…ゴムシール、１０…基板押さえ、１１…両面テープ、１２…感光性樹脂層、１６…巻芯、２１…第一中間層、２２…第二中間層、３０…感光性樹脂層、３１…滑剤混入フィルム、３２…無滑剤フィルム、３３…機能フィルム、５０，１００，１１０…感光性フィルム、２００…感光性フィルムロール。
【発明を実施するための最良の形態】
【００３２】
本発明の感光性フィルムは、支持フィルム上に、少なくとも対向感光性樹脂層及び反対感光性樹脂層を有する感光性樹脂層を備えた感光性フィルムであって、前記感光性樹脂層上には保護フィルムを有さず、ロール状に巻き取り可能であることを特徴とするものである。【００３３】
本発明の保護フィルムレス型の感光性フィルムについて図を用いて説明する。【００３４】
図１及び図２は、本発明の保護フィルムレス型感光性フィルムの好適な一実施形態を示す模式断面図である。図１及び図２に示すように、感光性フィルム１００は、支持フィルム１と、該支持フィルム１の一面上に形成された第一感光性樹脂層（対向感光性樹脂層）２と、該第一感光性樹脂層２上に形成された第二感光性樹脂層（反対感光性樹脂層）３とを備える構成を有している。ここで、第一感光性樹脂層２及び第二感光性樹脂層３の２層により感光性樹脂層３０が構成されている。【００３５】
この感光性フィルム１００において、支持フィルム１における第一感光性樹脂層２が形成されている上記一面と感光性樹脂層３０の上記一面に対向する対向面（第一感光性樹脂層２における支持フィルム１に接する側の面）との間の接着力ＰＵ（単位：Ｎ／ｍ）、及び、支持フィルム１における上記一面と反対側の反対支持面Ｆ１と感光性樹脂層３０における上記対向面と反対側の反対面Ｆ２（第二感光性樹脂層３における第一感光性樹脂層２と接していない側の面）との間の接着力ＰＴ（単位：Ｎ／ｍ）が、下記式（１）で表される条件を満たしていることが好ましい。
１．５≦（ＰＵ／ＰＴ）≦１０．０    （１）【００３６】
感光性フィルム１００において、上記（ＰＵ／ＰＴ）の値が上記式（１）で表わされる条件を満たしていることにより、第二感光性樹脂層３上に保護フィルムを有していなくても、感光性フィルム１００を例えばロール状に巻き取った状態や、シート状で積層した状態で保管した後も良好に使用することが可能となる。ここで、図３（ａ）は図１及び図２の感光性フィルム１００をロール状に巻き取った際の斜視図であり、図３（ｂ）は図３（ａ）の破線内部の拡大図である。感光性フィルム１００は、保管時には図３（ａ）に示すように感光性フィルム１００の一端を巻芯１６に巻き取り、ロール状にして保管することが可能となっている。このとき、図３（ｂ）に示すように、支持フィルム１と第二感光性樹脂層３とは接した状態となっているが、上記（ＰＵ／ＰＴ）の値が上記式（１）で表わされる条件を満たしていることにより、感光性フィルム１００をロールから解く際には支持フィルム１と第二感光性樹脂層層３との間で容易に解くことが可能となる。また、支持フィルム１は、感光性フィルム１００を基板上にラミネートした後、又は紫外線を照射した後に第一感光性樹脂層２から剥離する必要があり、第一感光性樹脂層２と支持フィルム１との間の接着力は、第一感光性樹脂層２と第二感光性樹脂層３との間の接着力よりも小さいことが好ましい。このように、本発明の感光性フィルム１００は、当該感光性フィルム１００を積層してなる感光性フィルム積層体として、特には、図３に示すように、感光性フィルム１００を巻芯１６にロール状に巻き取ってなる感光性フィルムロール２００として好適に保管及び使用することができる。【００３７】
ここで、上記効果をより十分に得る観点から、上記（ＰＵ／ＰＴ）の値は、下記式（２）で表わされる条件を満たしていることがより好ましく、下記式（３）で表わされる条件を満たしていることが更に好ましく、下記式（４）で表わされる条件を満たしていることが特に好ましい。
２．０≦（ＰＵ／ＰＴ）≦８．０    （２）
２．５≦（ＰＵ／ＰＴ）≦７．０    （３）
３．０≦（ＰＵ／ＰＴ）≦６．０    （４）【００３８】
支持フィルム１における上記一面と第一感光性樹脂層２における上記対向面との間の接着力ＰＵ（単位：Ｎ／ｍ）よりも、支持フィルム１における上記反対支持面Ｆ１と第二感光性樹脂層３における上記反対面Ｆ２との間の接着力ＰＴ（単位：Ｎ／ｍ）を低くし、特に（ＰＵ／ＰＴ）の値が上記式（１）〜（４）のいずれかで表わされる条件を満たすようにするための第一の方法としては、第二感光性樹脂層３に含有されるバインダーポリマーのＴｇ（ガラス転移温度）が、第一感光性樹脂層２に含有されるバインダーポリマーのＴｇ（ガラス転移温度）よりも高くなるようにする方法が挙げられる。第二感光性樹脂層３に含有されるバインダーポリマーのＴｇ（ガラス転移温度）と、第一感光性樹脂層２に含有されるバインダーポリマーのＴｇ（ガラス転移温度）の温度差は、５℃以上であることが好ましく、１０℃以上であることがより好ましく、１５℃以上であることが特に好ましく、２０℃以上であることが最も好ましい。【００３９】
本発明におけるバインダーポリマーのＴｇ（ガラス転移温度、単位：℃）は、下記式（５）から求めたものである。
Ｔｇ＝１／｛Σ（Ｗｉ／Ｔｇｉ）｝−２７３    （５）
上記式（５）中、ｉはバインダーポリマーを構成する重合性単量体混合物中の各重合性単量体成分を示す添え字である。Ｗｉは重合性単量体ｉの質量分率を、Ｔｇｉは重合性単量体ｉの単独重合体のガラス転移温度（単位：Ｋ）をそれぞれ示す。【００４０】
また、第二の方法としては、第二感光性樹脂層３に含有されるバインダーポリマーを、スチレン又はスチレン誘導体を共重合成分として含むものとする方法が挙げられる。【００４１】
更に、第三の方法としては、第二感光性樹脂層３に含有されるバインダーポリマーを、第一感光性樹脂層２に含有されるバインダーポリマーよりも小さな重量平均分子量を有するものとする方法が挙げられる。【００４２】
本発明の感光性フィルムは、少なくとも対向感光性樹脂層及び反対感光性樹脂層を有する感光性樹脂層を支持フィルム上に積層した構造を有するものであればよいが、図１及び図２に示した感光性フィルム１００のように支持フィルム１上に２つの層からなる感光性樹脂層３０を積層した構造、又は、支持フィルム上に３つ以上の層からなる感光性樹脂層を積層した構造を有することが好ましく、それにより、上述したような保護フィルムレス型の感光性フィルムを容易に構成することができる。本発明の感光性フィルムにおいて、感光性樹脂層を構成する対向感光性樹脂層と反対感光性樹脂層とは接していてもよく、これらの間に感光性を有さない非感光性樹脂層を有していてもよい。例えば、図４に示すように、感光性フィルムは、感光性樹脂層としての第一感光性樹脂層２と、感光性樹脂層としての第二感光性樹脂層３との間に、非感光性樹脂層としての第一中間層２１及び第二中間層２２を有していてもよい。この感光性フィルム１１０において、第一中間層２１及び第二中間層２２は、現像液に溶解する樹脂を用いたものが好ましい。【００４３】
本発明の保護フィルムを有さない感光性フィルムは、支持フィルムと該支持フィルムに接触している第一感光性樹脂層（対向感光性樹脂層）との間の接着力ＰＵ（単位：Ｎ／ｍ）よりも、第一感光性樹脂層が設けられた面とは反対側の支持フィルムの面（反対支持面）と支持フィルムからｎ層積層した最上層の第ｎ感光性樹脂層（反対感光性樹脂層）との間の接着力ＰＴ（単位：Ｎ／ｍ）を低くすることで、感光性フィルムをロール状に巻き取っても、ラミネート時に再びシート状に戻す際に、支持フィルムからの上記第ｎ感光性樹脂層の剥離が容易となる。また、このように感光性樹脂層がｎ層構造を有する場合においても、（ＰＵ／ＰＴ）の値が上記式（１）〜（４）のいずれかで表わされる条件を満たすようにすることが好ましい。更に、ＰＵよりもＰＴを低くする方法、特には、（ＰＵ／ＰＴ）の値が上記式（１）〜（４）のいずれかで表わされる条件を満たすようにする方法としては、図１及び図２に示した感光性フィルム１００において説明した第一〜第三の方法が挙げられる。なお、感光性樹脂層がｎ層構造を有する場合において、ｎは２〜８であることが好ましく、２〜５であることがより好ましく、２であることが最も好ましい。【００４４】
また、支持フィルムは、ｍ層積層したｍ層構造を有することが好ましく、更に、表裏（上記一面とこれと反対側の反対支持面との２つの面）がほぼ同一の接着力を有することが好ましい。ここで、ｍは１〜５の整数であることが好ましい。かかる支持フィルムを用いることにより、感光性フィルムを構成する際に表裏どちらでも感光性樹脂層を形成することができる。また、支持フィルムの再生利用が容易に可能となる。更に、支持フィルムの表裏両面の最大表面粗さが３０００ｎｍ（３．０μｍ）以下であることが好ましく、２０００ｎｍ（２．０μｍ）以下であることがより好ましく、１０００ｎｍ（１．０μｍ）以下であることが特に好ましい。これにより、支持フィルム上への感光性樹脂層の形成が容易になるとともに、感光性フィルムをラミネートする際に、エアーボイドの発生を防止することができる。【００４５】
本発明の保護フィルムレス型の感光性フィルムは、ロール状であっても、シート状であってもよい。但し、感光性フィルムの断面が、支持フィルム、第一感光性樹脂層、第ｎ感光性樹脂層のｎの値が小さい順で繰返される構造であることが好ましい。  【００４６】
本発明の保護フィルムレス型の感光性フィルムは、感光性フィルムを基板にラミネートし、パターンマスクを介して、ＵＶなどの放射線等により露光を行った後、現像工程を経た際に、少なくとも本発明の感光性フィルムの上記基板に接する反対感光性樹脂層（感光性樹脂層における支持フィルムから最も遠い側の層）が基板上にパターンとして残ることが好ましい。【００４７】
基板の材質及び形状については、プリント配線板用、リードフレーム用、ディスプレイ用等により変わってもよい。また、本発明の感光性フィルムは、サンドブラスト用マスクフィルム、カバーレイフィルム、ソルダーレジスト用フィルムとして用いることができる。【００４８】
次に、上述した保護フィルムレス型の感光性フィルムの各構成要素について説明する。【００４９】
本発明で用いる支持フィルムとしては、例えば、ポリエチレンテレフタレート、ポリエチレンナフタレート、ポリエステル、ポリエチレン、ポリプロピレン、ポリスチレン、ポリイミド、ポリ塩化ビニル、ナイロン、ポリカーボネート、ポリエチレンセルローストリアセテート、塩化ビニルと塩化ビニリデンの共重合体、セロファン等のフィルムが挙げられる。【００５０】
支持フィルムがｍ層（ｍは好ましくは１〜５の整数）積層したｍ層構造としては、ＰＥＴフィルムの少なくとも片側にＰＥＴフィルムを積層したもの、図５（ａ）に示すように滑剤を混入させた滑剤混入フィルム３１からなるもの、図５（ｂ）に示すように、滑剤を含まないか又は微量に含む無滑剤フィルム３２の両面に上記滑剤混入フィルム３１を形成してなるもの、図５（ｃ）に示すように、接着剤又は帯電防止剤等を混入させた機能フィルム３３の両面にそれぞれ上記無滑剤フィルム３２及び上記滑剤混入フィルム３１を形成してなるもの、ナイロン系多層フィルム、ＰＥ系多層フィルム、超ハイガスバリヤフィルム、シリコーンコートフィルム、プラスチック金属複合材、アルミ蒸着フィルム、ナイロン／ＰＥＴ、ＰＰ／ＰＥＴ、ＰＥ／ＰＥＴ、ＰＥＴ／ＡＬ／ＰＥ、ＰＥＴ／ＡＬ／ＰＰ及びＰＥＴ／ポリオレフィン／ＡＬ／ＰＰ積層フィルム等があげられる。これらは、前述のように表裏同一の接着力を持つことが好ましい。【００５１】
これらの支持フィルムは、後に感光性樹脂層から除去可能でなくてはならないため、除去が不可能となるような表面処理が施されたものであったり、材質であったりしてはならない。また、支持フィルムの表裏両面の最大表面粗さを３０００ｎｍ（３．０μｍ）以下にすることで、感光性樹脂層の塗布及び、本発明の感光性フィルムをラミネートする際、エアーボイドの発生を防止する事ができる。これらの支持フィルムの厚みは、１〜１００μｍとすることが好ましく、４〜５０μｍとすることがより好ましく、８〜３０μｍとすることが特に好ましい。この厚みが１μｍ未満の場合、機械的強度が低下し、塗工時に感光性フィルムが破れるなどの問題が発生する傾向があり、１００μｍを超えると解像度が低下し、価格が高くなる傾向がある。【００５２】
感光性樹脂層を構成する対向感光性樹脂層及び反対感光性樹脂層としては、公知のものが使用でき、例えば、（Ａ）バインダーポリマー、（Ｂ）分子内に少なくとも１つの重合可能なエチレン性不飽和基を有する光重合性化合物及び（Ｃ）光重合開始剤を含む感光性樹脂組成物からなるもの等が挙げられる。【００５３】
前記（Ａ）バインダーポリマーとしては、例えば、アクリル系樹脂、スチレン系樹脂、エポキシ系樹脂、アミド系樹脂、アミドエポキシ系樹脂、アルキド系樹脂、フェノール系樹脂等が挙げられる。アルカリ現像性とする場合、アクリル系樹脂が好ましく用いられる。これらは単独で又は２種以上を組み合わせて用いることができる。【００５４】
前記（Ａ）バインダーポリマーは、例えば、重合性単量体をラジカル重合させることにより製造することができる。上記重合性単量体としては、例えば、スチレン、ビニルトルエン、α−メチルスチレン、ｐ−メチルスチレン、ｐ−エチルスチレン、ｐ−メトキシスチレン、ｐ−エトキシスチレン、ｐ−クロロスチレン、ｐ−ブロモスチレン等の重合可能なスチレン誘導体、ジアセトンアクリルアミド等のアクリルアミド、アクリロニトリル、ビニル−ｎ−ブチルエーテル等のビニルアルコールのエステル類、（メタ）アクリル酸アルキルエステル、（メタ）アクリル酸テトラヒドロフルフリルエステル、（メタ）アクリル酸ジメチルアミノエチルエステル、（メタ）アクリル酸ジエチルアミノエチルエステル、（メタ）アクリル酸グリシジルエステル、２，２，２−トリフルオロエチル（メタ）アクリレート、２，２，３，３−テトラフルオロプロピル（メタ）アクリレート、（メタ）アクリル酸、α−ブロモ（メタ）アクリル酸、α−クロル（メタ）アクリル酸、β−フリル（メタ）アクリル酸、β−スチリル（メタ）アクリル酸、マレイン酸、マレイン酸無水物、マレイン酸モノメチル、マレイン酸モノエチル、マレイン酸モノイソプロピル等のマレイン酸モノエステル、フマール酸、ケイ皮酸、α−シアノケイ皮酸、イタコン酸、クロトン酸、プロピオール酸などが挙げられる。【００５５】
上記（メタ）アクリル酸アルキルエステルとしては、例えば、（メタ）アクリル酸メチル、（メタ）アクリル酸エチル、（メタ）アクリル酸プロピル、（メタ）アクリル酸ブチル、（メタ）アクリル酸ペンチル、（メタ）アクリル酸ヘキシル、（メタ）アクリル酸ヘプチル、（メタ）アクリル酸オクチル、（メタ）アクリル酸２−エチルヘキシル等が挙げられる。これらは単独で又は２種以上を組み合わせて用いることができる。【００５６】
前記（Ａ）バインダーポリマーは、アルカリ現像性の見地から、カルボキシル基を含有させることが好ましく、例えば、カルボキシル基を有する重合性単量体とその他の重合性単量体をラジカル重合させることにより製造することができる。上記カルボキシル基を有する重合性単量体としては、メタクリル酸が好ましい。【００５７】
なお、支持フィルムから最も離れた反対感光性樹脂層（第ｎ感光性樹脂層）に含まれるバインダーポリマーには、支持フィルムとの接着力を低減できる観点から、スチレン又はスチレン誘導体を重合性単量体として含有させることが好ましい。また、支持フィルムに塗布した第一感光性樹脂層（対向感光性樹脂層）に含有されるバインダーポリマーには、支持フィルムとの接着力を向上できる観点から、スチレン又はスチレン誘導体を重合性単量体として含有しないことが好ましい。【００５８】
支持フィルムから最も離れた反対感光性樹脂層（第ｎ感光性樹脂層）に含まれるバインダーポリマーを構成する重合性単量体中に、上記スチレン又はスチレン誘導体を共重合成分として０．１〜４５質量％含むことが好ましく、１〜４０質量％含むことがより好ましく、１．５〜３５質量％含むことが特に好ましく、２〜３０質量％含むことが最も好ましい。この含有量が０．１質量％未満では、支持フィルムとの接着力を低減できなく、又、基板との密着性が劣る傾向があり、４５質量％を超えると、剥離片が大きくなり、剥離時間が長くなる傾向がある。  【００５９】
前記（Ａ）バインダーポリマーは、重量平均分子量が２０，０００〜２００，０００であることが好ましく、３０，０００〜１５０，０００であることがより好ましい。この重量平均分子量が２０，０００未満では耐現像液性及び膜強度が低下する傾向があり、２００，０００を超えると解像度が低下する傾向がある。尚、支持フィルム上に、複数の層からなる感光性樹脂層を有する場合、支持フィルムから最も離れた反対感光性樹脂層（第ｎ感光性樹脂層）に含まれるバインダーポリマーの重量平均分子量は、支持フィルムとの接着力を低減できる観点から、２０，０００〜１００，０００であることが好ましく、２５，０００〜８０，０００であることがより好ましく、３０，０００〜６０，０００であることが特に好ましい。また、支持フィルムに塗布した第一感光性樹脂層に含有されるバインダーポリマーの重量平均分子量は、支持フィルムとの接着力を向上できる観点から、４０，０００〜２００，０００であることが好ましく、５０，０００〜１５０，０００であることがより好ましく、６０，０００〜１００，０００であることが特に好ましい。【００６０】
これらのバインダーポリマーは、単独で又は２種類以上を組み合わせて使用される。２種類以上を組み合わせて使用する場合のバインダーポリマーとしては、例えば、異なる共重合成分からなる２種類以上のバインダーポリマー、異なる重量平均分子量の２種類以上のバインダーポリマー、異なる分散度の２種類以上のバインダーポリマーなどが挙げられる。【００６１】
但し、重量平均分子量は、ゲルパーミエーションクロマトグラフィー法により測定され、標準ポリスチレンを用いて作成した検量線により換算されたものである。【００６２】
前記（Ｂ）光重合性化合物としては、例えば、多価アルコールにα，β−不飽和カルボン酸を反応させて得られる化合物、２，２−ビス（４−（（メタ）アクリロキシポリエトキシ）フェニル）プロパン、２，２−ビス（４−（（メタ）アクリロキシポリプロポキシ）フェニル）プロパン、２，２−ビス（４−（（メタ）アクリロキシポリブトキシ）フェニル）プロパン、２，２−ビス（４−（（メタ）アクリロキシポリエトキシポリプロポキシ）フェニル）プロパン等のビスフェノールＡ系（メタ）アクリレート化合物、グリシジル基含有化合物にα，β−不飽和カルボン酸を反応させで得られる化合物、ウレタン結合を有する（メタ）アクリレート化合物等のウレタンモノマー、ノニルフェノキシポリアルキレンオキシ（メタ）アクリレート、γ−クロロ−β−ヒドロキシプロピル−β’−（メタ）アクリロイルオキシエチル−ｏ−フタレート、β−ヒドロキシアルキル−β’−（メタ）アクリロイルオキシアルキル−ｏ−フタレート等のフタル酸系化合物、（メタ）アクリル酸アルキルエステル等が挙げられるが、ビスフェノールＡ系（メタ）アクリレート化合物又はウレタン結合を有する（メタ）アクリレート化合物を必須成分とすることが好ましい。これらは単独で又は２種類以上を組み合わせて使用される。【００６３】
上記多価アルコールにα，β−不飽和カルボン酸を反応させて得られる化合物としては、例えば、エチレン基の数が２〜１４であるポリエチレングリコールジ（メタ）アクリレート、プロピレン基の数が２〜１４であるポリプロピレングリコールジ（メタ）アクリレート、エチレン基の数が２〜１４であり、プロピレン基の数が２〜１４であるポリエチレンポリプロピレングリコールグリコールジ（メタ）アクリレート、トリメチロールプロパンジ（メタ）アクリレート、トリメチロールプロパントリ（メタ）アクリレート、ＥＯ変性トリメチロールプロパントリ（メタ）アクリレート、ＰＯ変性トリメチロールプロパントリ（メタ）アクリレート、ＥＯ，ＰＯ変性トリメチロールプロパントリ（メタ）アクリレート、テトラメチロールメタントリ（メタ）アクリレート、テトラメチロールメタンテトラ（メタ）アクリレート、ジペンタエリスリトールペンタ（メタ）アクリレート、ジペンタエリスリトールヘキサ（メタ）アクリレート等が挙げられる。【００６４】
上記２，２−ビス（４−（（メタ）アクリロキシポリエトキシ）フェニル）プロパンとしては、例えば、２，２−ビス（４−（（メタ）アクリロキシジエトキシ）フェニル）プロパン、２，２−ビス（４−（（メタ）アクリロキシトリエトキシ）フェニル）プロパン、２，２−ビス（４−（（メタ）アクリロキシテトラエトキシ）フェニル）プロパン、２，２−ビス（４−（（メタ）アクリロキシペンタエトキシ）フェニル）プロパン、２，２−ビス（４−（（メタ）アクリロキシヘキサエトキシ）フェニル）プロパン、２，２−ビス（４−（（メタ）アクリロキシヘプタエトキシ）フェニル）プロパン、２，２−ビス（４−（（メタ）アクリロキシオクタエトキシ）フェニル）プロパン、２，２−ビス（４−（（メタ）アクリロキシノナエトキシ）フェニル）プロパン、２，２−ビス（４−（（メタ）アクリロキシデカエトキシ）フェニル）プロパン、２，２−ビス（４−（（メタ）アクリロキシウンデカエトキシ）フェニル）プロパン、２，２−ビス（４−（（メタ）アクリロキシドデカエトキシ）フェニル）プロパン、２，２−ビス（４−（（メタ）アクリロキシトリデカエトキシ）フェニル）プロパン、２，２−ビス（４−（（メタ）アクリロキシテトラデカエトキシ）フェニル）プロパン、２，２−ビス（４−（（メタ）アクリロキシペンタデカエトキシ）フェニル）プロパン、２，２−ビス（４−（（メタ）アクリロキシヘキサデカエトキシ）フェニル）プロパン等が挙げられ、２，２−ビス（４−（メタクリロキシペンタエトキシ）フェニル）プロパンは、ＢＰＥ−５００（新中村化学工業株式会社製、製品名）として商業的に入手可能であり、２，２−ビス（４−（メタクリロキシペンタデカエトキシ）フェニル）プロパンは、ＢＰＥ−１３００（新中村化学工業株式会社製、製品名）として商業的に入手可能である。これらは単独で又は２種類以上を組み合わせて使用される。【００６５】
上記２，２−ビス（４−（（メタ）アクリロキシポリエトキシポリプロポキシ）フェニル）プロパンとしては、例えば、２，２−ビス（４−（（メタ）アクリロキシジエトキシオクタプロポキシ）フェニル）プロパン、２，２−ビス（４−（（メタ）アクリロキシテトラエトキシテトラプロポキシ）フェニル）プロパン、２，２−ビス（４−（（メタ）アクリロキシヘキサエトキシヘキサプロポキシ）フェニル）プロパン等が挙げられる。これらは単独で又は２種類以上を組み合わせて使用される。【００６６】
上記ウレタンモノマーとしては、例えば、β位にＯＨ基を有する（メタ）アクリルモノマーとイソホロンジイソシアネート、２，６−トルエンジイソシアネート、２，４−トルエンジイソシアネート、１，６−ヘキサメチレンジイソシアネート等のジイソシアネート化合物との付加反応物、トリス（（メタ）アクリロキシテトラエチレングリコールイソシアネート）ヘキサメチレンイソシアヌレート、ＥＯ変性ウレタンジ（メタ）アクリレート、ＥＯ，ＰＯ変性ウレタンジ（メタ）アクリレート等が挙げられる。ＥＯ変性ウレタンジ（メタ）アクリレートとしては、例えば、新中村化学工業株式会社製、製品名ＵＡ−１１等が挙げられる。また、ＥＯ，ＰＯ変性ウレタンジ（メタ）アクリレートとしては、例えば、新中村化学工業株式会社製、製品名ＵＡ−１３等が挙げられる。なお、ＥＯはエチレンオキサイドを示し、ＥＯ変性された化合物はエチレンオキシ基のブロック構造を有する。また、ＰＯはプロピレンオキサイドを示し、ＰＯ変性された化合物はプロピレンオキシ基のブロック構造を有する。【００６７】
ノニルフェノキシポリアルキレンオキシ（メタ）アクリレートとしては、ノニルフェノキシポリエチレンオキシアクリレート、ノニルフェノキシポリエチレンオキシメタクリレート、ノニルフェノキシポリプロピレンオキシアクリレート、ノニルフェノキシポリプロピレンオキシメタクリレート、ブチルフェノキシポリエチレンオキシアクリレート、ブチルフェノキシポリエチレンオキシメタクリレート、ブチルフェノキシポリプロピレンオキシアクリレート、ブチルフェノキシポリプロピレンオキシメタクリレート等が挙げられる。【００６８】
上記ノニルフェノキシポリエチレンオキシアクリレートとしては、例えば、ノニルフェノキシテトラエチレンオキシアクリレート、ノニルフェノキシペンタエチレンオキシアクリレート、ノニルフェノキシヘキサエチレンオキシアクリレート、ノニルフェノキシヘプタエチレンオキシアクリレート、ノニルフェノキシオクタエチレンオキシアクリレート、ノニルフェノキシノナエチレンオキシアクリレート、ノニルフェノキシデカエチレンオキシアクリレート、ノニルフェノキシウンデカエチレンオキシアクリレート等が挙げられる。【００６９】
上記ノニルフェノキシポリエチレンオキシメタクリレートとしては、例えば、ノニルフェノキシテトラエチレンオキシメタクリレート、ノニルフェノキシペンタエチレンオキシメタクリレート、ノニルフェノキシヘキサエチレンオキシメタクリレート、ノニルフェノキシヘプタエチレンオキシメタクリレート、ノニルフェノキシオクタエチレンオキシメタクリレート、ノニルフェノキシノナエチレンオキシメタクリレート、ノニルフェノキシデカエチレンオキシメタクリレート、ノニルフェノキシウンデカエチレンオキシメタクリレート等が挙げられる。これらは単独で又は２種類以上を組み合わせて使用される。【００７０】
前記（Ｃ）光重合開始剤としては、例えば、ベンゾフェノン、Ｎ，Ｎ’−テトラメチル−４，４’−ジアミノベンゾフェノン（ミヒラーケトン）等のＮ，Ｎ’−テトラアルキル−４，４’−ジアミノベンゾフェノン、２−ベンジル−２−ジメチルアミノ−１−（４−モルホリノフェニル）−ブタノン−１、２−メチル−１−［４−（メチルチオ）フェニル］−２−モルフォリノ−プロパノン−１等の芳香族ケトン、アルキルアントラキノン等のキノン類、ベンゾインアルキルエーテル等のベンゾインエーテル化合物、ベンゾイン、アルキルベンゾイン等のベンゾイン化合物、ベンジルジメチルケタール等のベンジル誘導体、２−（ｏ−クロロフェニル）−４，５−ジフェニルイミダゾール二量体、２−（ｏ−クロロフェニル）−４，５−ジ（メトキシフェニル）イミダゾール二量体、２−（ｏ−フルオロフェニル）−４，５−ジフェニルイミダゾール二量体、２−（ｏ−メトキシフェニル）−４，５−ジフェニルイミダゾール二量体、２−（ｐ−メトキシフェニル）−４，５−ジフェニルイミダゾール二量体等の２，４，５−トリアリールイミダゾール二量体、９−フェニルアクリジン、１，７−ビス（９，９’−アクリジニル）ヘプタン等のアクリジン誘導体、Ｎ−フェニルグリシン、Ｎ−フェニルグリシン誘導体、クマリン系化合物などが挙げられる。【００７１】
また、２つの２，４，５−トリアリールイミダゾールのアリール基の置換基は同一で対象な化合物を与えてもよいし、相違して非対称な化合物を与えてもよい。また、密着性及び感度の見地からは、２，４，５−トリアリールイミダゾール二量体がより好ましい。これらは、単独で又は２種類以上を組み合わせて使用される。【００７２】
前記（Ａ）バインダーポリマーの配合量は、（Ａ）成分及び（Ｂ）成分の総量１００質量部に対して、４０〜８０質量部とすることが好ましい。この配合量が４０質量部未満では光硬化物が脆くなり易く、感光性樹脂層として用いた場合に、塗膜性が劣る傾向があり、８０質量部を超えると光感度が不充分となる傾向がある。【００７３】
前記（Ｂ）光重合性化合物の配合量は、（Ａ）成分及び（Ｂ）成分の総量１００質量部に対して、２０〜６０質量部とすることが好ましい。この配合量が２０質量部未満では光感度が不充分となる傾向があり、６０質量部を超えると光硬化物が脆くなる傾向がある。【００７４】
前記（Ｃ）光重合開始剤の配合量は、（Ａ）成分及び（Ｂ）成分の総量１００質量部に対して、０．１〜２０質量部であることが好ましい。この配合量が０．１質量部未満では光感度が不充分となる傾向があり、２０質量部を超えると露光の際に組成物の表面での吸収が増大して内部の光硬化が不充分となる傾向がある。【００７５】
また、前記感光性樹脂組成物には、必要に応じて、分子内に少なくとも１つのカチオン重合可能な環状エーテル基を有する光重合性化合物、カチオン重合開始剤、マラカイトグリーン等の染料、トリブロモフェニルスルホン、ロイコクリスタルバイオレット等の光発色剤、熱発色防止剤、ｐ−トルエンスルホンアミド等の可塑剤、顔料、充填剤、消泡剤、難燃剤、安定剤、密着性付与剤、レベリング剤、剥離促進剤、酸化防止剤、香料、イメージング剤、熱架橋剤などを（Ａ）成分及び（Ｂ）成分の総量１００質量部に対して各々０．０１〜２０質量部程度含有することができる。これらは単独で又は２種類以上を組み合わせて使用することができる。【００７６】
前記感光性樹脂組成物は、必要に応じて、メタノール、エタノール、アセトン、メチルエチルケトン、メチルセロソルブ、エチルセロソルブ、トルエン、Ｎ，Ｎ−ジメチルホルムアミド、プロピレングリコールモノメチルエーテル等の溶剤又はこれらの混合溶剤に溶解して固形分３０〜６０質量％程度の溶液として塗布することができる。【００７７】
また、感光性樹脂層の全体の厚みは、用途により異なるが、乾燥後の厚みで１〜２００μｍであることが好ましく、１〜１００μｍであることがより好ましく、２〜５０μｍであることが特に好ましいく、３〜２５μｍであることが最も好ましい。この厚みが１μｍ未満では工業的に塗工困難な傾向があり、２００μｍを超える場合では感度が不十分となり、レジスト底部の光硬化性が悪化する傾向がある。【００７８】
また、感光性樹脂層を構成する各々の層の厚みは、それぞれ独立に、１〜７５μｍとすることが好ましく、１〜５０μｍとすることがより好ましく、１〜３５μｍとすることが更に好ましく、２〜２５μｍとすることが特に好ましく、３〜１５μｍとすることが最も好ましい。【００７９】
一般的に感光性樹脂層は、例えば、支持フィルム上に感光性樹脂組成物を塗布、乾燥することにより得られる。【００８０】
前記塗布は、例えば、ロールコータ、コンマコータ、グラビアコータ、エアーナイフコータ、ダイコータ、バーコータ、スレーコータ等の公知の方法で行うことができる。また、乾燥は、７０〜１５０℃、５〜３０分程度で行うことができる。また、感光性樹脂層中の残存有機溶剤量は、後の工程での有機溶剤の拡散を防止する点から、２質量％以下とすることが好ましい。【００８１】
多層の感光性樹脂層を塗布する場合は、上記の公知の方法により、同時塗工（多層塗工）又は逐次塗工で行うことができる。例えば、図２に示すように感光性樹脂層が２層の場合は、（１）支持フィルム１上に第一感光性樹脂層２を積層した後、続いて、第二感光性樹脂層３を積層する方法、（２）支持フィルム１上に第一感光性樹脂層２と第二感光性樹脂層３とを同時に積層する方法、等が挙げられる。これらのうち作業性の観点からは、（２）の方法が好ましい。【００８２】
また、多層構造を有する感光性樹脂層は、多層押出成形により同時に得られるものであってもよい。【００８３】
支持フィルム上に塗工した多層の感光性樹脂層を備えた感光性フィルムを巻芯に巻き取る方法としては、特に制限はないが、気泡の混入及び皺を低減できる観点から、以下に示す方法が好ましい。感光性フィルムの巻き取りは、巻き軸幅方向に対して平行に配置された加圧ロールにより線状に巻芯に対し圧力を掛ける。この圧力は、１００〜５００ｋｇ／ｍであることが好ましく、１５０〜４５０ｋｇ／ｍであることがより好ましく、２００〜４００ｋｇ／ｍであることが特に好ましい。上記加圧ロールの表面材質は、弾性材料、特にゴムを用いることが好ましく、硬度は４０〜９０度であることが好ましい。感光性フィルムの巻き取り時の張力は、１０〜３０ｋｇ／ｍであることが好ましく、１２〜２５ｋｇ／ｍであることがより好ましく、１４〜２０ｋｇ／ｍであることが特に好ましい。ここで、巻き始めと巻き終わりでの感光性フィルムに対する張力を一定に保つために、巻き径に応じて張力の制御を行うことが好ましい。なお、一般的な保護フィルムを有する感光性フィルムの巻き取り時の上記圧力は、５０ｋｇ／ｍ以下であり、上記張力は１０ｋｇ／ｍ程度である。【００８４】
また、感光性樹脂層は少なくとも対向感光性樹脂層と反対感光性樹脂層とを有していれば、全ての層が感光性樹脂層である必要はなく、感光性を有さない非感光性樹脂層を有していてもよい。このとき、感光性樹脂層における支持フィルムに最も近い側に対向感光性樹脂層が配置され、支持フィルムから最も遠い側に反対樹脂層が配置されることとなる。【００８５】
上記非感光性樹脂層は、現像液に溶解する樹脂を用いたものであれば特に制限はない。例えば、非感光性樹脂層は、カルボキシル基を有するポリマーを含み、光重合開始剤を含まない樹脂組成物により構成される。【００８６】
本発明の保護フィルムレス型の感光性フィルムは、例えば、円筒状の巻芯に巻きとって貯蔵される。円筒状の巻芯の材質としては、例えば、紙管、木管、プラスチック管又は金属管等が挙げられるが、巻き取り時の加圧に耐え得る観点から金属管が好ましい。なお、これらの巻芯に感光性フィルムを巻きとって貯蔵する際、支持フィルムが１番外側になるように巻き取ることが好ましい。ロール状の感光性フィルムの端面には、端面保護の見地から端面セパレータを設置することが好ましく、耐エッジフュージョンの見地から防湿端面セパレータを設置することが好ましい。また、梱包方法として、透湿性の小さいブラックシートに包んで包装することが好ましい。上記巻芯としては、例えば、ポリエチレン樹脂、ポリプロピレン樹脂、ポリスチレン樹脂、ポリ塩化ビニル樹脂、ＡＢＳ樹脂（アクリロニトリル−ブタジエン−スチレン共重合体）等のプラスチックなどが挙げられる。また本発明の感光性フィルムは、シート状で保管することもできる。【００８７】
上記感光性フィルムを用いて基板にレジストパターンを形成する場合、感光性フィルムを基板に積層する方法としては、感光性フィルムを７０〜１３０℃程度に加熱しながら回路形成用基板に０．１〜１ＭＰａ程度（１〜１０ｋｇｆ／ｃｍ２程度）の圧力で圧着することにより積層する方法などが挙げられ、減圧下で積層することが好ましい。積層される基板の表面は、特に制限はないが、通常金属面である。【００８８】
このようにして積層が完了した感光性フィルムは、ネガ又はポジマスクパターンを通して放射線（活性光線）が画像状に照射される。上記活性光線の光源としては、公知の光源、例えば、カーボンアーク灯、水銀蒸気アーク灯、高圧水銀灯、キセノンランプ等の紫外線、可視光などを有効に放射するものが用いられる。支持フィルムが放射線（活性光線）を不透過の場合は、支持フィルムを剥離してから、ネガ又はポジマスクパターンを通して放射線（活性光線）を画像状に照射する。【００８９】
次いで、露光後、感光性樹脂層上に支持フィルムが存在している場合には、支持フィルムを除去した後、アルカリ性水溶液、水系現像液、有機溶剤等の現像液によるウエット現像、ドライ現像等で未露光部を除去して現像し、レジストパターンを製造することができる。上記アルカリ性水溶液としては、例えば、０．１〜５質量％炭酸ナトリウムの希薄溶液、０．１〜５質量％炭酸カリウムの希薄溶液、０．１〜５質量％水酸化ナトリウムの希薄溶液等が挙げられる。上記アルカリ性水溶液のｐＨは９〜１１の範囲とすることが好ましく、その温度は、感光性樹脂層の現像性に合わせて調節される。また、アルカリ性水溶液中には、表面活性剤、消泡剤、有機溶剤等を混入させてもよい。上記現像の方式としては、例えば、ディップ方式、スプレー方式、ブラッシング、スラッピング等が挙げられる。【００９０】
現像後の処理として、必要に応じて６０〜２５０℃程度の加熱又は０．２〜１０ｍＪ／ｃｍ２程度の露光を行うことによりレジストパターンをさらに硬化して用いてもよい。【００９１】
現像後に行われる金属面のエッチングには、例えば、塩化第二銅溶液、塩化第二鉄溶液、アルカリエッチング溶液等を用いることができる。【００９２】
本発明の感光性フィルムを用いてプリント配線板を製造する場合、現像されたレジストパターンをマスクとして、回路形成用基板の表面を、エッチング、めっき等の公知方法で処理する。上記めっき法としては、例えば、銅めっき、はんだめっき、ニッケルめっき、金めっきなどがある。次いで、レジストパターンは、例えば、現像に用いたアルカリ性水溶液よりさらに強アルカリ性の水溶液で剥離することができる。上記強アルカリ性の水溶液としては、例えば、１〜１０質量％水酸化ナトリウム水溶液、１〜１０質量％水酸化カリウム水溶液等が用いられる。上記剥離方式としては、例えば、浸漬方式、スプレー方式等が挙げられる。また、レジストパターンが形成されたプリント配線板は、多層プリント配線板でもよく、小径スルーホールを有していてもよい。【００９３】
また、本発明の感光性フィルムロールを上記条件で基板にラミネートし、露光した場合、露光後の感光性樹脂層と回路形成用基板（銅張り積層板）表面には、配線パターンの欠けや断線を低減できる観点から、８０μｍ以上のエアボイド数が少ないことが好ましい。実用上問題ないレベルのエアボイド数としては、１０個／ｍ２以下であり、５個／ｍ２以下であることが好ましく、０個／ｍ２であることが最も好ましい。
【実施例】
【００９４】
以下、本発明の好適な実施例について更に具体的に説明するが、本発明はこれらの実施例に限定されるものではない。【００９５】
（感光性樹脂層形成用塗布液の作製）
表１に示す材料を配合し、第一感光性樹脂層形成用塗布液を得た。また、表２に示す材料を配合し、第二感光性樹脂層形成用塗布液を得た。なお、表１及び表２中の（Ａ）成分はポリマー成分であり、これらのポリマーは、メチルセルソルブ／トルエン＝６／４（質量比）の混合溶液で希釈し、表１の（Ａ）成分としては不揮発分（固形分）４０質量％となるように、表２の（Ａ）成分としては不揮発分（固形分）４３質量％となるように、それぞれ調製した溶液として使用した。また、重量平均分子量（Ｍｗ）は、ゲルパーミエーションクロマトグラフィー（ＧＰＣ）法によって測定し、標準ポリスチレンの検量線を用いて換算することにより導出した。このときのＧＰＣの条件を以下に示す。【００９６】
（ＧＰＣ条件）
ポンプ：日立  Ｌ−６０００型（（株）日立製作所製）、
カラム：Ｇｅｌｐａｃｋ  ＧＬ−Ｒ４２０  ＋  Ｇｅｌｐａｃｋ  ＧＬ−Ｒ４３０  ＋  Ｇｅｌｐａｃｋ  ＧＬ−Ｒ４４０（計３本）（以上、日立化成工業（株）製、商品名）、
溶離液：テトラヒドロフラン、
測定温度：２５℃、
流量：２．０５ｍＬ／分、
検出器：日立  Ｌ−３３００型ＲＩ（（株）日立製作所製）。【００９７】
【表１】
2006011548.tif 000002
（Ｍｗ；重量平均分子量、ＥＯ；エチレンオキサイド）【００９８】
【表２】
2006011548.tif 000003
【００９９】
（参考例１）
上記第一感光性樹脂層形成用塗布液及び上記第二感光性樹脂層形成用塗布液を、それぞれ別々に１６μｍ厚のＰＥＴフィルム（商品名：Ｇ２−１６、帝人（株）製）上に塗布し、９０℃の熱風で１０分間乾燥させ、乾燥後の膜厚が２５μｍである第一感光性樹脂層とＰＥＴフィルムとからなる感光性フィルム、及び、乾燥後の膜厚が２５μｍである第二感光性樹脂層とＰＥＴフィルムとからなる感光性フィルムをそれぞれ得た。【０１００】
得られた感光性フィルムを、２３±３℃、相対湿度６０±５％ＲＨ（２３℃）の環境下で３０分間放置した。こうして得られた感光性フィルムからなる試験片を、図６に示す治具に取付け、昇降テーブル６を２ｍ／分の速度で降し、ＰＥＴフィルムと第一感光性樹脂層との間の接着力、及び、ＰＥＴフィルムと第二感光性樹脂層との間の接着力を、２３±３℃、相対湿度６０±５％ＲＨ（２３℃）の環境下において、レオメータ（株式会社レオテック製、ＲＴ−３０１０Ｄ−ＣＷ）により測定した。その際の試験片は、図７に示すように調製した。すなわち、銅箔（厚み３５μｍ）を両面に積層したガラスエポキシ材である銅張り積層板（日立化成工業株式会社製、商品名：ＭＣＬ−Ｅ−６１）の片面に両面テープ１１（ニチバン株式会社製、商品名：ナイスタック）の５ｍｍ幅を二本又は１０ｍｍ幅を一本貼り、その上に２０ｍｍ×１００ｍｍの感光性フィルム５０を感光性樹脂層１２側から貼付け、ＰＥＴフィルム４を剥がすようにして測定した。なお、図６において、ＰＥＴフィルム４は留め金８に取り付けられており、留め金８は荷重７に取り付けられている。また、銅張り積層板５の一端はゴムシール９を備えた基板押さえ１０に挟持されており、基板押さえ１０は昇降テーブル６に取り付けられている。こうして測定された接着力を表３に示す。【０１０１】
（参考例２）
上記第二感光性樹脂層形成用塗布液を、保護フィルムとしての２０μｍ厚のポリエチレンフィルム（ＰＥフィルム）上に均一に塗布し、９０℃の熱風で１０分間乾燥し、乾燥後の膜厚が２５μｍである第二感光性樹脂層とＰＥフィルムとからなる感光性フィルムを得た。得られた感光性フィルムを、２３±３℃、相対湿度６０±５％ＲＨ（２３℃）の環境下で３０分間放置した。こうして得られた感光性フィルムからなる試験片を用い、上記接着力の測定１と同様の方法で、ＰＥフィルムと第二感光性樹脂層との間の接着力を測定した。その結果を表３に示す。【０１０２】
【表３】
2006011548.tif 000004
【０１０３】
表３に示したように、第一感光性樹脂層とＰＥＴフィルムとの間の接着力は７．５Ｎ／ｍであった。また、第二感光性樹脂層とＰＥＴフィルムとの間の接着力は１．５Ｎ／ｍであり、第二感光性樹脂層とＰＥフィルムとの間の接着力の１．５Ｎ／ｍと同等の接着力を示した。この結果は、第一感光性樹脂層と第二感光性樹脂層とを積層してなる感光性樹脂層を有し、保護フィルムを有さない感光性フィルムロールにおいて、基板にラミネートする際に、フィルムロールから巻き出しても、ＰＥＴフィルムと第一感光性樹脂層は剥離せず、第二感光性樹脂層とＰＥＴフィルムが剥離するため、感光性樹脂層を容易に基板にラミネートすることができることを意味する。【０１０４】
（実施例１）
上記第一感光性樹脂層形成用塗布液と上記第二感光性樹脂層形成用塗布液を、同時塗工により１６μｍ厚のポリエチレンテレフタレートフィルム（ＰＥＴフィルム）上に均一に塗布し、９０℃の熱風で１０分間乾燥させ、図１及び図２に示したような感光性フィルムを得た。【０１０５】
第一感光性樹脂層及び第二感光性樹脂層の厚みは、乾燥後の膜厚がそれぞれ１０μｍ及び１５μｍ（第一感光性樹脂層と第二感光性樹脂層との合計の膜厚が２５μｍ）になるように塗工した。【０１０６】
上記感光性フィルムを用い、銅箔（厚み３５μｍ）を両面に積層したガラスエポキシ材である銅張り積層板（日立化成工業株式会社製、商品名：ＭＣＬ−Ｅ−６１）の銅表面を、＃６００相当のブラシを持つ研磨機（三啓株式会社製）を用いて研磨し、水洗後、空気流で乾燥し、得られた銅張り積層板を８０℃に加温し、その銅表面上に前記感光性フィルムを高温ラミネーター（日立化成工業（株）製、ＨＬＭ−３０００）を用いて温度１１０℃、圧力０．３ＭＰａ、ラミネート速度３ｍ／分でラミネートした。【０１０７】
銅張り積層板１００枚をラミネートし、ラミネートしてから３０分以内に高圧水銀灯ランプを有する露光機（ＨＭＷ−２０１Ｂ、オーク（株）製）を用いて、１００ｍＪ／ｃｍ２で露光した。その際にエアボイドが発生した個数を倍率１００倍の顕微鏡を用いて数え、エアボイド発生性として評価した。その結果を表４に示した。【０１０８】
（参考例３）
参考例２の感光性フィルムを用い、保護フィルムを剥がしながらラミネートを行った以外は実施例１と同様にして、第二感光性樹脂層を銅張り積層板１００枚にラミネートし、ラミネートしてから３０分以内に高圧水銀灯ランプを有する露光機（ＨＭＷ−２０１Ｂ、株式会社オーク製作所製）を用いて、１００ｍＪ／ｃｍ２で露光した。このときのエアボイドの発生性を表４に示した。【０１０９】
（参考例４）
参考例２の感光性フィルムにおいて、保護フィルムを２０μｍ厚のポリエチレンフィルムから２０μｍ厚のポリプロピレンフィルムに変え、参考例４の感光性フィルムを得た。得られた感光性フィルムを用い、保護フィルムを剥がしながらラミネートを行った以外は実施例１と同様にして、第二感光性樹脂層を銅張り積層板１００枚にラミネートした。このときのエアボイドの発生性を表４に示した。【０１１０】
【表４】
2006011548.tif 000005
【０１１１】
次に、上記エアボイド発生性を評価する際に作製した、露光していない銅張り積層板を、高圧水銀灯ランプを有する露光機（株式会社オーク製作所製）ＨＭＷ−２０１Ｂを用いて、６０ｍＪ／ｃｍ２で露光した。これを３０℃の１質量％炭酸ナトリウム水溶液でスプレー現像し（現像工程）、水洗・乾燥し、続いてプリント配線板の回路形成プロセスを実施した。【０１１２】
配線板としては、実施例１の感光性フィルムを用いた場合と、参考例３及び４の感光性フィルムを用いた場合とで、同じレベルの物が形成される事を確認した。【０１１３】
（実施例２）
追加特性として、貫通した穴を設けた上記材質の銅張り積層板に、実施例１の感光性フィルムを用いて、感光性フィルムをラミネートし、それ以降の工程を上記の現像工程まで実施する際に、現像時間を長くして穴部の破れ性を評価した。その結果を表５に示した。【０１１４】
（参考例５）
参考例２の感光性フィルムを用いて、保護フィルムを剥がしながら、貫通した穴を設けた上記材質の銅張り積層板に感光性フィルムをラミネートした以外は、実施例３と同様にして、穴部の破れ性を評価した。その結果を表５に示した。【０１１５】
（参考例６）
参考例２の感光性フィルムにおいて、第二感光性樹脂層の膜厚を３５μｍにした以外は参考例２と同様にして、参考例６の感光性フィルムを得た。得られた感光性フィルムを用いた以外は、参考例５と同様にして、穴部の破れ性を評価した。その結果を表５に示した。【０１１６】
【表５】
2006011548.tif 000006
【０１１７】
ここで、表５に示す現像時間（１回の現像当たりの現像時間）は、感光性フィルムを基板に貼り、未露光のまま現像する際の最小時間（最小現像時間）の２倍とした。【０１１８】
また、参考例５（感光性樹脂層の厚さ：２５μｍ）と参考例６（感光性樹脂層の厚さ：３５μｍ）における感光性樹脂層（第二感光性樹脂層）の組成は、表２に示す組成である。【０１１９】
評価に用いた基板は、１基板中に各穴３０個ずつ開けており、感光性フィルムのラミネート基板５枚の平均とした。【０１２０】
（実施例３）
次に、実施例１の感光性フィルムを用いた場合の１０００ｍ２あたりのゴミの排出量を表６に示した。【０１２１】
（参考例７）
参考例２の感光性フィルムを用いた場合の１０００ｍ２あたりのゴミの排出量を表６に示した。【０１２２】
【表６】
2006011548.tif 000007
【０１２３】
表６に示したように、実施例３の感光性フィルムは、ゴミの排出量を従来品（参考例７）の半分以下にすることが出来る。【０１２４】
（ポリマーＡ〜Ｆの作製）
（Ａ）成分として、表７に示す組成により、同表に示す重量平均分子量及びガラス転移温度を有するポリマーＡ〜Ｆを作製した。これらのポリマーは、メチルセルソルブ／トルエン＝６／４（質量比）の混合溶液で希釈し、不揮発分（固形分）５０質量％となるように調製した溶液として使用した。【０１２５】
【表７】
2006011548.tif 000008
【０１２６】
（実施例４）
支持フィルムとして、１６μｍ厚のポリエチレンテレフタレート（ＰＥＴ）フィルム（商品名：Ｇ２−１６、帝人（株）製）を準備した。また、（Ａ）成分としてのポリマーＡを１１０ｇ（固形分５５ｇ）と、表８に示す成分（（Ｂ）成分、（Ｃ）成分、その他成分及び溶剤）とを配合し、均一になるまで撹拌して第一感光性樹脂層形成用塗布液を調製した。同様に、（Ａ）成分としてのポリマーＤを１１０ｇ（固形分５５ｇ）と、表８に示す成分とを配合し、均一になるまで撹拌して第二感光性樹脂層形成用塗布液を調製した。なお、表８に示す成分の配合量は、同表に示す通りとした。【０１２７】
上記支持フィルム上に、上記第一感光性樹脂層形成用塗布液を、乾燥後の厚みが５μｍになるように均一に塗布し、９０℃の熱風対流式乾燥機で１０分間乾燥して第一感光性樹脂層を形成した。次いで、第一感光性樹脂層上に上記第二感光性樹脂層形成用塗布液を、乾燥後の厚みが１０μｍになるように均一に塗布し、９０℃の熱風対流式乾燥機で１０分間乾燥して第二感光性樹脂層を形成した。これにより、図２に示す構成を有する実施例４の感光性フィルムを得た。  【０１２８】
（実施例５〜９）
表９に示す組成の第一感光性樹脂層形成用塗布液及び第二感光性樹脂層形成用塗布液を用いた以外は実施例４と同様にして、図２に示す構成を有する実施例５〜９の感光性フィルムを得た。【０１２９】
（比較例１）
支持フィルムとして、１６μｍ厚のポリエチレンテレフタレート（ＰＥＴ）フィルム（商品名：Ｇ２−１６、帝人（株）製）を準備した。また、（Ａ）成分としてのポリマーＤを１１０ｇ（固形分５５ｇ）と、表８に示す成分とを配合し、均一になるまで撹拌して感光性樹脂層形成用塗布液を調製した。なお、表８に示す成分の配合量は、同表に示す通りとした。  【０１３０】
上記ＰＥＴフィルム上に、上記感光性樹脂層形成用塗布液を、乾燥後の厚みが１５μｍになるように均一に塗布し、９０℃の熱風対流式乾燥機で１０分間乾燥して、感光性樹脂層が一層からなる感光性エレメントを得た。【０１３１】
【表８】
2006011548.tif 000009
【０１３２】
【表９】
2006011548.tif 000010
【０１３３】
［接着力の測定］
実施例４〜６における第一感光性樹脂層及び第二感光性樹脂層と、ＰＥＴフィルムとの間の接着力を、それぞれ参考例１と同様の方法で測定した。その結果を表１０に示す。【０１３４】
【表１０】
2006011548.tif 000011
【０１３５】
［感光性フィルム付き銅張り積層板の作製］
銅箔（厚み３５μｍ）を両面に積層したガラスエポキシ材である銅張り積層板（日立化成工業株式会社製、商品名：ＭＣＬ−Ｅ−６１）の銅表面を、１５０ｇ過硫酸ナトリウムを用いて２５℃、１分間浸漬処理し、水洗後、空気流で乾燥した。得られた銅張り積層板を８０℃に加温し、その銅表面上に実施例４〜９及び比較例１で作製した感光性フィルムを、感光性樹脂層と銅表面とが接するように、高温ラミネーター（日立化成工業（株）製、ＨＬＭ−３０００）を用いて、温度１１０℃、圧力０．３ＭＰａ、ラミネート速度３ｍ／分でラミネートした。これにより、感光性フィルム付き銅張り積層板を得た。【０１３６】
［光感度の評価］
上記感光性フィルム付き銅張り積層板を用い、以下の手順で光感度を評価した。まず、ネガとしてのストーファー２１段ステップタブレットを感光性フィルム上に置き、高圧水銀灯ランプを有する露光機（ＨＭＷ−１２０１、オーク（株）製）を用いて、１００ｍＪ／ｃｍ２で露光した。【０１３７】
次に、支持フィルムであるポリエチレンテレフタレートフィルムを剥離し、３０℃で１質量％炭酸ナトリウム水溶液を各々の最少現像時間の２倍（ブレイクポイント５０％）の時間スプレーし、未露光部分を除去した。その後、銅張り積層板上に形成された光硬化膜のステップタブレットの段数を測定することにより、感光性樹脂層の光感度を評価した。その結果を表１１に示した。光感度は、ステップタブレットの段数で示され、このステップタブレットの段数が高いほど、光感度が高いことを示す。【０１３８】
［解像度の評価］
上記感光性フィルム付き銅張り積層板を用い、以下の手順で解像度を評価した。まず、ストーファーの２１段ステップタブレットを有するフォトツールと、解像度評価用ネガとしてライン幅／スペース幅が６／６〜４７／４７（単位：μｍ）の配線パターンを有するフォトツールとを感光性フィルムに密着させ、高圧水銀灯ランプを有する露光機（ＨＭＷ−１２０１、オーク（株）製）を用いて、ストーファーの２１段ステップタブレットの現像後の残存ステップ段数が５．０となるエネルギー量で露光を行った。その後、上記光感度の評価と同様の方法で現像を行い、現像処理によって未露光部をきれいに除去することができたライン幅間のスペース幅の最も小さい値を解像度として評価した。その結果を表１１に示した。解像度は、数値が小さいほど良好であることを示す。【０１３９】
［密着性の評価］
上記感光性フィルム付き銅張り積層板を用い、以下の手順で密着性を評価した。まず、ストーファーの２１段ステップタブレットを有するフォトツールと解像度評価用ネガとしてライン幅／スペース幅が６／４００〜４７／４００（単位：μｍ）の配線パターンを有するフォトツールとを感光性フィルムに密着させ、高圧水銀灯ランプを有する露光機（ＨＭＷ−１２０１、オーク（株）製）を用いて、ストーファーの２１段ステップタブレットの現像後の残存ステップ段数が７．０となるエネルギー量で露光を行った。その後、上記光感度の評価と同様の方法で現像を行い、現像処理によって未露光部をきれいに除去することができたライン幅間のスペース幅の最も小さい値により評価した。その結果を表１１に示した。密着性は、数値が小さいほど良好であることを示す。【０１４０】
【表１１】
2006011548.tif 000012
【０１４１】
表１１に示した結果から明らかなように、実施例４〜９の感光性フィルムは、光感度、解像度及び密着性について、比較例１と同等の結果が得られた。【０１４２】
［感光性フィルムロールの作製］
（実施例１０）
実施例４の組成の幅３００ｍｍの感光性フィルムを、外径３．５インチの円筒状のプラスチック管に、巻き軸幅方向に対して平行に配置された表面材質がゴムである加圧ロールを用いて、プラスチック管に対し線状に２００ｋｇ／ｍの圧力を掛け、１５ｋｇ／ｍの張力で２００ｍ巻き取り、感光性フィルムロールを得た。得られた感光性フィルムロールは、外径が１２ｃｍであり、気泡の混入及び皺のない良好なものであった。【０１４３】
（実施例１１）
実施例９の組成の幅３００ｍｍの感光性フィルムを用いた以外は、実施例１０と同様にして、感光性フィルムロールを得た。得られた感光性フィルムロールは、外径が１２ｃｍであり、気泡の混入及び皺もない良好なものであった。【０１４４】
（比較例２）
比較例１で得られた感光性フィルムの感光性樹脂層上に、保護フィルムとしての２０μｍ厚のポリエチレンフィルム（商品名：ＧＦ−３、タマポリ（株）製）を積層し、比較例２の感光性フィルムを得た。この感光性フィルムを、幅３００ｍｍで外径３．５インチの円筒状のプラスチック管に、巻き軸幅方向に対して平行に配置された表面材質がゴムである加圧ロールを用いて、プラスチック管に対し線状に５０ｋｇ／ｍ圧力を掛け、１０ｋｇ／ｍの張力で２００ｍ巻き取った。これにより比較例２の感光性フィルムロールを得た。得られた感光性フィルムロールは、外径が１４ｃｍであり、気泡の混入及び皺もない良好なものであった。【０１４５】
（比較例３）
保護フィルムとして、２０μｍ厚の二軸延伸ポリプロピレンフィルム（商品名：Ｅ−２００Ｃ、王子製紙（株）製）を用いた以外は比較例２と同様にして、感光性フィルムロールを得た。得られた感光性フィルムロールは、外径が１４ｃｍであり、気泡の混入及び皺もない良好なものであった。【０１４６】
（参考例８）
実施例４の組成の幅３００ｍｍの感光性フィルムを、外径３．５インチの円筒状のプラスチック管に、巻き軸幅方向に対して平行に配置された表面材質がゴムである加圧ロールを用いて、プラスチック管に対し線状に５０ｋｇ／ｍ圧力を掛け、１０ｋｇ／ｍの張力で２００ｍ巻き取り、感光性フィルムロールを得た。得られた感光性フィルムロールは、気泡が混入し、また、皺も発生するものであった。【０１４７】
［エアボイドの測定］
実施例１０〜１１、比較例２〜３、及び参考例８の感光性フィルムロールを、２３±３℃、相対湿度６０±５％ＲＨ（２３℃）の環境下で１０日間放置した。その後、銅箔（厚み３５μｍ）を両面に積層したガラスエポキシ材である銅張り積層板（日立化成工業株式会社製、商品名：ＭＣＬ−Ｅ−６１）の銅表面を２％硫酸水溶液で浸漬処理した後、水洗し、３０℃の温風で乾燥した。次に、得られた銅張り積層板１０枚を８０℃のオーブン中に１０分間放置し、その銅表面上に上記感光性フィルムロールを高温ラミネーター（日立化成工業（株）製、ＨＬＭ−３０００）を用いて温度１１０℃、圧力０．３ＭＰａ、ラミネート速度３ｍ／分でラミネートした。ここで、感光性フィルムをラミネートした際、いずれの感光性フィルムロールにおいても、感光性樹脂層がロールに残ること無く銅表面上にラミネートできたことを確認した。続いて、ラミネート後３０分以内に、感光性フィルムに対して、オーク製作所（株）製露光機（型式ＥＸＭ−１２０１、水銀ショートアークランプ）を用いて、１００ｍＪ／ｃｍ２の露光量で露光した。露光後の感光性樹脂層と銅張り積層板表面との間に発生した、８０μｍ以上のエアボイド数を倍率１００倍の顕微鏡を用いて測定した。結果を表１２に示す。【０１４８】
【表１２】
2006011548.tif 000013
【産業上の利用可能性】
【０１４９】
以上説明したように、本発明によれば、従来の感光性フィルムでは成し得なかった特性を有する、保護フィルムレス型の感光性フィルムを提供することができる。そして、保護フィルムレス型にすることにより、基板へのラミネート時のエアーボイド発生やゴミの排出を低減することができる。また、感光性フィルムロール品において、巻き径を変えずに同質量でより長い製品を巻く事ができるため、ラミネート装置への感光性フィルムの取り付け作業の回数が減り、調整等によるロスが減り、歩留まりや生産性を向上させることができる。
【図１】
2006011548.tif 000014
【図２】
2006011548.tif 000015
【図３】
2006011548.tif 000016
【図４】
2006011548.tif 000017
【図５】
2006011548.tif 000018
【図６】
2006011548.tif 000019
【図７】
2006011548.tif 000020
【図８】
2006011548.tif 000021
【図９】
2006011548.tif 000022
【国際調査報告】
2006011548.tif 000023
2006011548.tif 000024
2006011548.tif 000025
2006011548.tif 000026